(57)【要約】【課題】  繰り返し使用時の環境変動を抑制できる電子写真感光体を提供する。【解決手段】  支持体と、感光層と、を有する電子写真感光体において、保護層が、特定の骨格を有する化合物と、特定の重合性官能基を有する正孔輸送性化合物との共重合体を含有する。【選択図】  図１
2020140047.tif 000002
【特許請求の範囲】
【請求項１】
支持体と、感光層と、保護層をこの順に有する電子写真感光体において、該保護層が、下記式（１）で示される化合物と、下記式（２）で示される化合物とを含む組成物の共重合体を含有することを特徴とする電子写真感光体。
【化１】
2020140047.tif 000025
（式（１）中、Ｒ１１およびＲ１２は、それぞれ独立に、炭素数１以上４以下のアルキル基、または、置換基を有するベンジル基、または無置換のベンジル基を示す。前記ベンジル基が有する前記置換基は、炭素数４以下のアルキル基である。Ｒ１１およびＲ１２は互いに結合して環を形成してもよい。Ｒ１３は、炭素数１以上４以下のアルキル基を示す。Ｒ１４およびＲ１５は、それぞれ独立に、水素原子、または、メチル基を示す。Ｒ１６およびＲ１７は、それぞれ独立に炭素数１以上４以下のアルキレン基を示す。）
【化２】
2020140047.tif 000026
（式（２）中、Ａは正孔輸送性基を示し、Ｐ１は下記式（３）または下記式（４）で示される１価の官能基を示す。
ａは１から４の整数を示す。ａが２から４の整数の場合、それぞれのＰ１は同一であっても異なっていてもよい。）
【化３】
2020140047.tif 000027
（式（３）中、Ｘ１は、アルキレン基、−Ｃ（＝Ｏ）−、−Ｎ（Ｌ）−、−Ｓ−、及び−Ｏ−からなる群より選択される２種以上を組み合わせてなる（ｎ＋１）価の連結基を示す。Ｌは、水素原子、アルキル基、アリール基、又はアラルキル基を示す。式（３）中のＸ１は、式（２）中のＰ１と結合している。）
【化４】
2020140047.tif 000028
（式（４）中、Ｒ４１は、アルキレン基を示し、式（２）中のＰ１と結合している。Ｘ２及びＸ３は、アルキレン基、−Ｃ（＝Ｏ）−、−Ｎ（Ｌ）−、−Ｓ−、及び−Ｏ−からなる群より選択される２種以上を組み合わせてなる（ｎ＋１）価の連結基を示す。Ｌは、水素原子、アルキル基、アリール基、又はアラルキル基を示す。また、Ｘ２及びＸ３はそれぞれ同一であっても異なっていてもよい。）
なお、該ＡのＰ１との結合部位を水素原子に置き換えた場合の化合物は、下記式（５）、または下記式（６）である。
【化５】
2020140047.tif 000029
（式（５）中、Ｒ４、Ｒ５及びＲ６は、炭素数１から６のアルキル基を有してもよいフェニル基、ビフェニル基、またはフルオレニル基を示す。また、Ｒ４、Ｒ５及びＲ６はそれぞれ同一であっても異なっていてもよい。）
【化６】
2020140047.tif 000030
（式（６）中、Ｒ７、Ｒ８、Ｒ９、Ｒ１０、Ｒ１１及びＲ１２は、炭素数１から６のアルキル基を有してもよいフェニル基を示す。また、Ｒ７、Ｒ８、Ｒ９、Ｒ１０、Ｒ１１及びＲ１２はそれぞれ同一であっても異なっていてもよい。）
【請求項２】
前記式（２）のＰ１が、下記式（７）、下記式（８）、下記式（９）、下記式（１０）で示される１価の官能基のいずれかである請求項１に記載の電子写真感光体。
【化７】
2020140047.tif 000031
（式（７）中、Ｙは２価の有機基を示す。ｐは０または１の整数を示す。）
【化８】
2020140047.tif 000032
（式（８）中、Ｙ’は２価の有機基を示す。ｐ’は０または１の整数を示す。）
【化９】
2020140047.tif 000033
（式（９）中、Ｚは２価の有機基を示す。ｑは０または１の整数を示す。）
【化１０】
2020140047.tif 000034
（式（１０）中、Ｚ’は２価の有機基を示す。ｑ’は０または１の整数を示す。）
【請求項３】
前記組成物中の前記式（１）で示される化合物の含有質量が、前記式（２）で示される化合物の含有質量に対して、２５．０質量％以上６６．７質量％以下であることを特徴とする、請求項１または２に記載の電子写真感光体。
【請求項４】
前記式（１）で示される化合物中のＲ１１およびＲ１２がメチル基であることを特徴とする、請求項１から３のいずれか１項に記載の電子写真感光体。
【請求項５】
前記保護層中に、ポリテトラフルオロエチレン粒子を含有することを特徴とする、請求項１から４のいずれか１項に記載の電子写真感光体。
【請求項６】
前記保護層の膜厚が１０μｍ以上２０μｍ以下であることを特徴とする、請求項１から５のいずれか１項に記載の電子写真感光体。
【請求項７】
請求項１から６のいずれか１項に記載の電子写真感光体と、帯電手段、現像手段、転写手段およびクリーニング手段からなる群より選択される少なくとも１つの手段と、を一体に支持し、電子写真装置の本体に着脱自在であるプロセスカートリッジ。
【請求項８】
請求項１から７のいずれか１項に記載の電子写真感光体と、帯電手段、露光手段、現像手段および転写手段からなる群より選択される少なくとも１つの手段と、を有する電子写真装置。
【発明の詳細な説明】
【技術分野】
【０００１】
本発明は電子写真感光体、並びに該電子写真感光体を有するプロセスカートリッジおよび電子写真装置に関する。
【背景技術】
【０００２】
電子写真画像形成装置（電子写真装置）に搭載される電子写真感光体には、光導電性物質（電荷発生物質）である有機物を含有する有機電子写真感光体（以下、「電子写真感光体」という。）があり、これまで幅広い検討がなされてきた。
【０００３】
例えば、繰り返し使用時の画質の低下は電子写真感光体における課題の１つであり、これまでにさまざまな検討がなされてきた。特許文献１および２には、特定の構造の重合性官能基を有する正孔輸送性化合物の硬化物を保護層に含有する電子写真感光体が記載されており、繰り返し使用時の画質劣化を抑制する効果を発現している。
【先行技術文献】
【特許文献】
【０００４】
【特許文献１】特開２０１３−４４８１８号公報
【特許文献２】特開２０１３−４４８２３号公報
【発明の概要】
【発明が解決しようとする課題】
【０００５】
本発明者らが鋭意検討した結果、特許文献１および２に記載の電子写真感光体では、使用環境によって繰り返し使用時の電位変動の差が大きかった。特に高温高湿環境と低温低湿環境との間での差（環境変動）が顕著であった。繰り返し使用時の環境変動が大きくなると、使用環境により繰り返し使用時の画像濃度変化が異なってくるため、画像形成の際に、使用環境に応じた本体制御が必要となってしまう。そのため、繰り返し使用時の環境変動を抑制できる電子写真感光体が求められている。
【０００６】
したがって、本発明の目的は、繰り返し使用時の環境変動を抑制できる電子写真感光体を提供することにある。さらには、該電子写真感光体を有するプロセスカートリッジおよび電子写真装置を提供することにある。
【課題を解決するための手段】
【０００７】
よって本発明は、
支持体と、感光層と、保護層をこの順に有する電子写真感光体において、該保護層が、下記式（１）で示される化合物と、下記式（２）で示される化合物とを含む組成物の共重合体を含有することを特徴とする電子写真感光体
【０００８】
【化１】
2020140047.tif 000003
【０００９】
（式（１）中、Ｒ１１およびＲ１２は、それぞれ独立に、炭素数１以上４以下のアルキル基、または、置換基を有するベンジル基、または無置換のベンジル基を示す。前記ベンジル基が有する前記置換基は、炭素数４以下のアルキル基である。Ｒ１１およびＲ１２は互いに結合して環を形成してもよい。Ｒ１３は、炭素数１以上４以下のアルキル基を示す。Ｒ１４およびＲ１５は、それぞれ独立に、水素原子、または、メチル基を示す。Ｒ１６およびＲ１７は、それぞれ独立に炭素数１以上４以下のアルキレン基を示す。）
【００１０】
【化２】
2020140047.tif 000004
【００１１】
（式（２）中、Ａは正孔輸送性基を示し、Ｐ１は下記式（３）または下記式（４）で示される１価の官能基を示す。
ａは１から４の整数を示す。ａが２から４の整数の場合、それぞれのＰ１は同一であっても異なっていてもよい。）
【００１２】
【化３】
2020140047.tif 000005
【００１３】
（式（３）中、Ｘ１は、アルキレン基、−Ｃ（＝Ｏ）−、−Ｎ（Ｌ）−、−Ｓ−、及び−Ｏ−からなる群より選択される２種以上を組み合わせてなる（ｎ＋１）価の連結基を示す。Ｌは、水素原子、アルキル基、アリール基、又はアラルキル基を示す。式（３）中のＸ１は、式（２）中のＰ１と結合している）
【００１４】
【化４】
2020140047.tif 000006
【００１５】
（式（４）中、Ｒ４１は、アルキレン基を示し、式（２）中のＰ１と結合している。Ｘ２及びＸ３は、アルキレン基、−Ｃ（＝Ｏ）−、−Ｎ（Ｌ）−、−Ｓ−、及び−Ｏ−からなる群より選択される２種以上を組み合わせてなる（ｎ＋１）価の連結基を示す。Ｌは、水素原子、アルキル基、アリール基、又はアラルキル基を示す。また、Ｘ２及びＸ３はそれぞれ同一であっても異なっていてもよい。）
【００１６】
なお、該ＡのＰ１との結合部位を水素原子に置き換えた場合の化合物は、下記式（５）、または下記式（６）である。
【００１７】
【化５】
2020140047.tif 000007
【００１８】
（式（５）中、Ｒ４、Ｒ５及びＲ６は、炭素数１から６のアルキル基を有してもよいフェニル基、ビフェニル基、またはフルオレニル基を示す。また、Ｒ４、Ｒ５及びＲ６はそれぞれ同一であっても異なっていてもよい。）
【００１９】
【化６】
2020140047.tif 000008
【００２０】
（式（６）中、Ｒ７、Ｒ８、Ｒ９、Ｒ１０、Ｒ１１及びＲ１２は、炭素数１から６のアルキル基を有してもよいフェニル基を示す。また、Ｒ７、Ｒ８、Ｒ９、Ｒ１０、Ｒ１１及びＲ１２はそれぞれ同一であっても異なっていてもよい。）を提供する。
【発明の効果】
【００２１】
本発明によれば、繰り返し使用時の環境変動を抑制できる電子写真感光体を提供することができる。また、本発明によれば、該電子写真感光体を有するプロセスカートリッジおよび電子写真装置を提供することができる。
【図面の簡単な説明】
【００２２】
【図１】本実施形態に係る電子写真感光体を有するプロセスカートリッジを備えた電子写真装置の概略構成の一例を示す図である。
【図２】本実施形態に係る電子写真感光体の層構成の一例を説明するための図である。
【発明を実施するための形態】
【００２３】
以下、本発明の実施の形態を説明する。
【００２４】
本発明の一態様に係る電子写真感光体は、保護層が、下記式（１）で示される化合物と、下記式（２）で示される化合物とを含む組成物の共重合体を含有することを特徴とする。
【００２５】
【化７】
2020140047.tif 000009
【００２６】
（式（１）中、Ｒ１１およびＲ１２は、それぞれ独立に、炭素数１以上４以下のアルキル基、または、置換基を有するベンジル基、または無置換のベンジル基を示す。前記ベンジル基が有する置換基は、炭素数４以下のアルキル基である。Ｒ１１およびＲ１２は互いに結合して環を形成してもよい。Ｒ１３は、炭素数１以上４以下のアルキル基を示す。Ｒ１４およびＲ１５は、それぞれ独立に、水素原子、または、メチル基を示す。Ｒ１６およびＲ１７は、それぞれ独立に炭素数１以上４以下のアルキレン基を示す。）
【００２７】
【化８】
2020140047.tif 000010
【００２８】
（式（２）中、Ａは正孔輸送性基を示し、Ｐ１は下記式（３）または下記式（４）で示される１価の官能基を示す。
ａは１から４の整数を示す。ａが２から４の整数の場合、それぞれのＰ１は同一であっても異なっていてもよい。）
【００２９】
【化９】
2020140047.tif 000011
【００３０】
（式（３）中、Ｘ１は、アルキレン基、−Ｃ（＝Ｏ）−、−Ｎ（Ｌ）−、−Ｓ−、及び−Ｏ−からなる群より選択される２種以上を組み合わせてなる（ｎ＋１）価の連結基を示す。Ｌは、水素原子、アルキル基、アリール基、又はアラルキル基を示す。式（３）中のＸ１は、式（２）中のＰ１と結合している。）
【００３１】
【化１０】
2020140047.tif 000012
【００３２】
（式（４）中、Ｒ４１は、アルキレン基を示し、式（２）中のＰ１と結合している。Ｘ２及びＸ３は、アルキレン基、−Ｃ（＝Ｏ）−、−Ｎ（Ｌ）−、−Ｓ−、及び−Ｏ−からなる群より選択される２種以上を組み合わせてなる（ｎ＋１）価の連結基を示す。Ｌは、水素原子、アルキル基、アリール基、又はアラルキル基を示す。また、Ｘ２及びＸ３はそれぞれ同一であっても異なっていてもよい。）
【００３３】
なお、該ＡのＰ１との結合部位を水素原子に置き換えた場合の化合物は、下記式（５）、または下記式（６）である。
【００３４】
【化１１】
2020140047.tif 000013
【００３５】
（式（５）中、Ｒ４、Ｒ５及びＲ６は、炭素数１から６のアルキル基を有してもよいフェニル基、ビフェニル基、またはフルオレニル基を示す。また、Ｒ４、Ｒ５及びＲ６はそれぞれ同一であっても異なっていてもよい。）
【００３６】
【化１２】
2020140047.tif 000014
【００３７】
（式（６）中、Ｒ７、Ｒ８、Ｒ９、Ｒ１０、Ｒ１１及びＲ１２は、炭素数１から６のアルキル基を有してもよいフェニル基を示す。また、Ｒ７、Ｒ８、Ｒ９、Ｒ１０、Ｒ１１及びＲ１２はそれぞれ同一であっても異なっていてもよい。）
【００３８】
本発明者らは、本発明の効果が発現する理由を、以下のように推測している。
【００３９】
電子写真感光体の繰り返し使用時の環境変動は、保護層を透過した水分が感光層中の電荷発生物質へ及ぼす影響が、使用環境によって異なることで顕著になると推測している。特に、高温高湿環境と低温低湿環境との間では、使用環境中の絶対水分量が大きく異なるため、水分が電荷発生物質へ及ぼす影響に差があり、繰り返し使用時の環境変動が大きくなると推測される。
【００４０】
特許文献１および２に記載の電子写真感光体は、保護層中に特定の構造の重合性官能基を有する正孔輸送性化合物の硬化物を含有しており、特定の構造の重合性官能基としてはスチレン骨格を用いている。スチレン骨格は重合反応速度が遅く、硬化の際に時間がかかるため、正孔輸送部位同士が凝集しやすくなり、膜内で疎密な構造を形成しやすくなると考えられる。保護層中の硬化膜の疎な部分が形成されると、保護層を水分が透過しやすくなり、感光層中の電荷発生物質に水分が到達しやすくなると考えられる。上記理由により、特許文献１および２に記載の電子写真感光体では、繰り返し使用時の環境変動が顕著となったと推測している。
【００４１】
なお本発明に係る電子写真感光体の一形態については、図２を用いて後述する。
【００４２】
本発明の電子写真感光体では、たとえば保護層のように、電子写真感光体の表面に、下記式（１）で示される化合物が含まれている。
【００４３】
【化１３】
2020140047.tif 000015
【００４４】
（式（１）中、Ｒ１１およびＲ１２は、それぞれ独立に、炭素数１以上４以下のアルキル基、または、置換基を有するベンジル基、または無置換のベンジル基を示す。前記ベンジル基が有する置換基は、炭素数４以下のアルキル基である。Ｒ１１およびＲ１２は互いに結合して環を形成してもよい。Ｒ１３は、炭素数１以上４以下のアルキル基を示す。Ｒ１４およびＲ１５は、それぞれ独立に、水素原子、または、メチル基を示す。Ｒ１６およびＲ１７は、それぞれ独立に炭素数１以上４以下のアルキレン基を示す。）
【００４５】
前記式（１）で示される化合物は、分子量、分子サイズが適度な大きさであり、前記式（１）で示される化合物を含有する膜の緻密性が向上し、環境中からの膜内部等への水分の浸入等を抑制する効果があると推測している。そのため、本発明では、前記式（２）で示される化合物のようにスチレン骨格を重合性官能基に用いた正孔輸送性化合物を用いているにもかかわらず、保護層中の水分透過が抑制され、環境変動を抑制できると考えられる。
【００４６】
前記式（１）で示される化合物中のＲ１１およびＲ１２は、メチル基であることが好ましい。この場合には、分子サイズがより好適なサイズとなり、膜の緻密性が向上し、環境変動を抑制することができる。
【００４７】
以下に、前記式（１）で示される化合物の具体例（例示化合物１−１〜１−２０）を挙げるが、本発明はこれらに限定されるわけではない。
【００４８】
【化１４】
2020140047.tif 000016
【００４９】
前記式（２）で示される化合物中のＡは正孔輸送性基である。正孔輸送性基とは、正孔輸送性を有する部位である、式（５）に示すようなトリアリールアミン骨格、または式（６）に示すようなテトラフェニルベンジジン骨格を含む官能基である。
【００５０】
便宜上前記式（２）中、該ＡのＰ１との結合部位を水素原子に置き換えた場合の化合物も、前記式（５）、または前記式（６）であり、いいかえるとトリアリールアミン骨格、またはテトラフェニルベンジジン骨格を含む化合物である。
【００５１】
前記式（２）で示される化合物中のＰ１は、たとえば上述の式（３）や（４）である。これらはさらには例えば下記式（７）、下記式（８）、下記式（９）、下記式（１０）で示される１価の官能基のいずれかであることが好ましい。この場合には、重合反応速度が向上することで膜の緻密性が向上し、環境変動を抑制することができる。
【００５２】
【化１５】
2020140047.tif 000017
【００５３】
（式（７）中、Ｙは２価の有機基を示す。ｐは０または１の整数を示す。）
【００５４】
【化１６】
2020140047.tif 000018
【００５５】
（式（８）中、Ｙ’は２価の有機基を示す。ｐ’は０または１の整数を示す。）
【００５６】
【化１７】
2020140047.tif 000019
【００５７】
（式（９）中、Ｚは２価の有機基を示す。ｑは０または１の整数を示す。）
【００５８】
【化１８】
2020140047.tif 000020
【００５９】
（式（１０）中、Ｚ’は２価の有機基を示す。ｑ’は０または１の整数を示す。）
【００６０】
以下に、前記式（２）で示される化合物の具体例（例示化合物２−１〜２−１８）を挙げるが、本発明はこれらに限定されるわけではない。
【００６１】
【化１９】
2020140047.tif 000021
【００６２】
【化２０】
2020140047.tif 000022
【００６３】
前記組成物中の前記式（１）で示される化合物の含有質量は、前記式（２）で示される化合物の含有質量に対して、２５．０質量％以上６６．７質量％以下であることが好ましい。６６．７質量％以上の場合には、環境変動は抑制されるが、繰り返し使用時の電位変動そのものが大きくなってしまう。したがって、この範囲の場合には、環境変動の抑制と、繰り返し使用時の電位変動の抑制を高いレベルで両立することができる。さらに好ましくは、３３．３質量％以上５３．８質量％以下である。
【００６４】
保護層の平均膜厚は１０μｍ以上２０μｍ以下であることが好ましい。保護層の膜厚が厚くなると、保護層を通過し感光層に到達する水分が少なくなるため、環境変動を抑制できると考えられる。２０μｍ以上の場合には、繰り返し使用時の電位変動そのものが大きくなってしまう。したがって、この範囲の場合には、環境変動の抑制と、繰り返し使用時の電位変動の抑制を高いレベルで両立することができる。さらに好ましくは、１３μｍ以上１７μｍ以下である。
【００６５】
保護層中には、ポリテトラフルオロエチレン粒子を含有することが好ましい。ポリテトラフルオロエチレン粒子は撥水性が高いため、含有することにより保護層の撥水性が向上する。そのため、保護層中の水分透過が抑制され、環境変動を抑制できると考えられる。
【００６６】
また、本発明の電子写真感光体の保護層には、酸化防止剤、紫外線吸収剤、可塑剤、レベリング剤、滑り性付与剤、耐摩耗性向上剤、などの添加剤を含有してもよい。具体的には、ヒンダードフェノール化合物、ヒンダードアミン化合物、硫黄化合物、リン化合物、ベンゾフェノン化合物、シリコーンオイル、フッ素樹脂粒子、ポリスチレン樹脂粒子、ポリエチレン樹脂粒子、シリカ粒子、アルミナ粒子、窒化ホウ素粒子などが挙げられる。
【００６７】
保護層に添加剤を含有する場合、保護層の組成物中における添加剤の含有割合は５０質量％以下であることが好ましい。
【００６８】
本発明の電子写真感光体の保護層は、下記式（１）で示される化合物と、下記式（２）で示される化合物とを含有する保護層用塗布液を調製する工程、該保護層用塗布液の塗膜を形成する工程、および該塗膜を硬化させることによって保護層を形成する工程を経て形成することができる。
【００６９】
保護層用塗布液の調製に用いる溶剤としては、保護層の下に設けられる層を溶解しない溶剤を使用することが好ましい。より好ましくは、メタノール、エタノール、プロパノール、イソプロパノール、１−ブタノール、２−ブタノール、１−メトキシ−２−プロパノール、シクロペンタノールなどのアルコール系溶剤である。
【００７０】
保護層用塗布液を塗布する方法としては、浸漬塗布、スプレー塗布、インクジェット塗布、ロール塗布、ダイ塗布、ブレード塗布、カーテン塗布、ワイヤーバー塗布、リング塗布などが挙げられる。これらの中でも、効率性および生産性の観点から、浸漬塗布を用いる方法が好ましい。
【００７１】
保護層用塗布液の塗膜を硬化させる方法としては、熱、紫外線、または電子線によって硬化させる方法が挙げられる。膜のムラやシワの発生を抑制するために、重合速度を調整しやすい熱によって硬化させることが好ましい。
【００７２】
次に本発明の電子写真感光体の構成について説明する。また、該電子写真感光体の各構成を説明すると共に、その製造方法についても説明する。
【００７３】
［電子写真感光体］
本発明の一態様に係る電子写真感光体は、支持体と、感光層と、表面層（保護層）とをこの順に有することを特徴とする。
【００７４】
図２は、電子写真感光体の層構成の一例を示す図である。図２中、電子写真感光体は、支持体２１、下引き層２２、電荷発生層２３、電荷輸送層２４、および、保護層２５を有する。この場合、電荷発生層２３および電荷輸送層２４が感光層を構成し、保護層２５が表面層である。
【００７５】
電子写真感光体を製造する方法としては、後述する各層の塗布液を調製し、所望の層の順番に塗布して、乾燥させる方法が挙げられる。このときの塗布方法としては、上記の表面層用塗布液を塗布する方法で挙げた方法を用いることができ、効率性および生産性の観点から、浸漬塗布が好ましい。
【００７６】
以下、支持体および各層について説明する。
【００７７】
＜支持体＞
本発明の電子写真感光体は支持体を有し、支持体は導電性を有する導電性支持体であることが好ましい。また、支持体の形状としては、円筒状、ベルト状、シート状などが挙げられる。中でも、円筒状支持体であることが好ましい。また、支持体の表面に、陽極酸化などの電気化学的な処理や、ブラスト処理、切削処理などを施してもよい。
【００７８】
支持体の材質としては、金属、樹脂、ガラスなどが好ましい。
【００７９】
金属としては、アルミニウム、鉄、ニッケル、銅、金、ステンレスや、これらの合金などが挙げられる。中でも、アルミニウムを用いたアルミニウム製支持体であることが好ましい。
【００８０】
また、樹脂やガラスには、導電性材料を混合または被覆するなどの処理によって、導電性を付与してもよい。
【００８１】
＜導電層＞
本発明において、支持体の上に、導電層を設けてもよい。導電層を設けることで、支持体表面の傷や凹凸を隠蔽することや、支持体表面における光の反射を制御することができる。
【００８２】
導電層は、導電性粒子と、樹脂と、を含有することが好ましい。
【００８３】
導電性粒子の材質としては、金属酸化物、金属、カーボンブラックなどが挙げられる。
【００８４】
金属酸化物としては、酸化亜鉛、酸化アルミニウム、酸化インジウム、酸化ケイ素、酸化ジルコニウム、酸化スズ、酸化チタン、酸化マグネシウム、酸化アンチモン、酸化ビスマスなどが挙げられる。金属としては、アルミニウム、ニッケル、鉄、ニクロム、銅、亜鉛、銀などが挙げられる。
【００８５】
これらの中でも、導電性粒子として、金属酸化物を用いることが好ましく、特に、酸化チタン、酸化スズ、酸化亜鉛を用いることがより好ましい。
【００８６】
導電性粒子として金属酸化物を用いる場合、金属酸化物の表面をシランカップリング剤などで処理したり、金属酸化物にリンやアルミニウムなどの元素やその酸化物をドーピングしたりしてもよい。
【００８７】
また、導電性粒子は、芯材粒子と、その粒子を被覆する被覆層とを有する積層構成としてもよい。芯材粒子としては、酸化チタン、硫酸バリウム、酸化亜鉛などが挙げられる。被覆層としては、酸化スズなどの金属酸化物が挙げられる。
【００８８】
また、導電性粒子として金属酸化物を用いる場合、その体積平均粒子径が、１ｎｍ以上５００ｎｍ以下であることが好ましく、３ｎｍ以上４００ｎｍ以下であることがより好ましい。
【００８９】
樹脂としては、ポリエステル樹脂、ポリカーボネート樹脂、ポリビニルアセタール樹脂、アクリル樹脂、シリコーン樹脂、エポキシ樹脂、メラミン樹脂、ポリウレタン樹脂、フェノール樹脂、アルキッド樹脂などが挙げられる。
【００９０】
また、導電層は、シリコーンオイル、樹脂粒子、酸化チタンなどの隠蔽剤などをさらに含有してもよい。
【００９１】
導電層の平均膜厚は、１μｍ以上５０μｍ以下であることが好ましく、３μｍ以上４０μｍ以下であることが特に好ましい。
【００９２】
導電層は、上記各材料および溶剤を含有する導電層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。導電層用塗布液中で導電性粒子を分散させるための分散方法としては、ペイントシェーカー、サンドミル、ボールミル、液衝突型高速分散機を用いた方法が挙げられる。
【００９３】
＜下引き層＞
本発明において、支持体または導電層の上に、下引き層を設けてもよい。下引き層を設けることで、層間の接着機能が高まり、電荷注入阻止機能を付与することができる。
【００９４】
下引き層は、樹脂を含有することが好ましい。また、重合性官能基を有するモノマーを含有する組成物を重合することで硬化膜として下引き層を形成してもよい。
【００９５】
樹脂としては、ポリエステル樹脂、ポリカーボネート樹脂、ポリビニルアセタール樹脂、アクリル樹脂、エポキシ樹脂、メラミン樹脂、ポリウレタン樹脂、フェノール樹脂、ポリビニルフェノール樹脂、アルキッド樹脂、ポリビニルアルコール樹脂、ポリエチレンオキシド樹脂、ポリプロピレンオキシド樹脂、ポリアミド樹脂、ポリアミド酸樹脂、ポリイミド樹脂、ポリアミドイミド樹脂、セルロース樹脂などが挙げられる。
【００９６】
重合性官能基を有するモノマーが有する重合性官能基としては、イソシアネート基、ブロックイソシアネート基、メチロール基、アルキル化メチロール基、エポキシ基、金属アルコキシド基、ヒドロキシル基、アミノ基、カルボキシル基、チオール基、カルボン酸無水物基、炭素−炭素二重結合基などが挙げられる。
【００９７】
また、下引き層は、電気特性を高める目的で、電子輸送物質、金属酸化物、金属、導電性高分子などをさらに含有してもよい。これらの中でも、電子輸送物質、金属酸化物を用いることが好ましい。
【００９８】
電子輸送物質としては、キノン化合物、イミド化合物、ベンズイミダゾール化合物、シクロペンタジエニリデン化合物、フルオレノン化合物、キサントン化合物、ベンゾフェノン化合物、シアノビニル化合物、ハロゲン化アリール化合物、シロール化合物、含ホウ素化合物などが挙げられる。電子輸送物質として、重合性官能基を有する電子輸送物質を用い、上記重合性官能基を有するモノマーと共重合させることで、硬化膜として下引き層を形成してもよい。
【００９９】
金属酸化物としては、酸化インジウムスズ、酸化スズ、酸化インジウム、酸化チタン、酸化亜鉛、酸化アルミニウム、二酸化ケイ素などが挙げられる。金属としては、金、銀、アルミなどが挙げられる。
【０１００】
また、下引き層は、添加剤をさらに含有してもよい。
【０１０１】
下引き層の平均膜厚は、０．１μｍ以上５０μｍ以下であることが好ましく、０．２μｍ以上４０μｍ以下であることがより好ましく、０．３μｍ以上３０μｍ以下であることが特に好ましい。
【０１０２】
下引き層は、上記各材料および溶剤を含有する下引き層用塗布液を調製し、この塗膜を形成し、乾燥および／または硬化させることで形成することができる。塗布液に用いる溶剤としては、アルコール系溶剤、ケトン系溶剤、エーテル系溶剤、エステル系溶剤、芳香族炭化水素系溶剤などが挙げられる。
【０１０３】
＜感光層＞
電子写真感光体の感光層は、主に、（１）積層型感光層と、（２）単層型感光層とに分類される。（１）積層型感光層は、電荷発生物質を含有する電荷発生層と、電荷輸送物質を含有する電荷輸送層と、を有する。（２）単層型感光層は、電荷発生物質と電荷輸送物質を共に含有する感光層である。
【０１０４】
（１）積層型感光層
積層型感光層は、電荷発生層と、電荷輸送層と、を有する。
【０１０５】
（１−１）電荷発生層
電荷発生層は、電荷発生物質と、樹脂と、を含有することが好ましい。
【０１０６】
電荷発生物質としては、アゾ顔料、ペリレン顔料、多環キノン顔料、インジゴ顔料、フタロシアニン顔料などが挙げられる。これらの中でも、アゾ顔料、フタロシアニン顔料が好ましい。フタロシアニン顔料の中でも、オキシチタニウムフタロシアニン顔料、クロロガリウムフタロシアニン顔料、ヒドロキシガリウムフタロシアニン顔料が好ましい。
【０１０７】
電荷発生層中の電荷発生物質の含有量は、電荷発生層の全質量に対して、４０質量％以上８５質量％以下であることが好ましく、６０質量％以上８０質量％以下であることがより好ましい。
【０１０８】
樹脂としては、ポリエステル樹脂、ポリカーボネート樹脂、ポリビニルアセタール樹脂、ポリビニルブチラール樹脂、アクリル樹脂、シリコーン樹脂、エポキシ樹脂、メラミン樹脂、ポリウレタン樹脂、フェノール樹脂、ポリビニルアルコール樹脂、セルロース樹脂、ポリスチレン樹脂、ポリ酢酸ビニル樹脂、ポリ塩化ビニル樹脂などが挙げられる。これらの中でも、ポリビニルブチラール樹脂がより好ましい。
【０１０９】
また、電荷発生層は、酸化防止剤、紫外線吸収剤などの添加剤をさらに含有してもよい。具体的には、ヒンダードフェノール化合物、ヒンダードアミン化合物、硫黄化合物、リン化合物、ベンゾフェノン化合物、などが挙げられる。
【０１１０】
電荷発生層の平均膜厚は、０．１μｍ以上１μｍ以下であることが好ましく、０．１５μｍ以上０．４μｍ以下であることがより好ましい。
【０１１１】
電荷発生層は、上記各材料および溶剤を含有する電荷発生層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。
【０１１２】
（１−２）電荷輸送層
電荷輸送層は、電荷輸送物質と、樹脂と、を含有することが好ましい。
【０１１３】
電荷輸送物質としては、例えば、多環芳香族化合物、複素環化合物、ヒドラゾン化合物、スチリル化合物、エナミン化合物、ベンジジン化合物、トリアリールアミン化合物や、これらの物質から誘導される基を有する樹脂などが挙げられる。これらの中でも、トリアリールアミン化合物、ベンジジン化合物が好ましい。
【０１１４】
電荷輸送層中の電荷輸送物質の含有量は、電荷輸送層の全質量に対して、２５質量％以上７０質量％以下であることが好ましく、３０質量％以上５５質量％以下であることがより好ましい。
【０１１５】
樹脂としては、ポリエステル樹脂、ポリカーボネート樹脂、アクリル樹脂、ポリスチレン樹脂などが挙げられる。これらの中でも、ポリカーボネート樹脂、ポリエステル樹脂が好ましい。ポリエステル樹脂としては、特にポリアリレート樹脂が好ましい。
【０１１６】
電荷輸送物質と樹脂との含有量比（質量比）は、４：１０〜２０：１０が好ましく、５：１０〜１２：１０がより好ましい。
【０１１７】
また、電荷輸送層は、酸化防止剤、紫外線吸収剤、可塑剤、レベリング剤、滑り性付与剤、耐摩耗性向上剤などの添加剤を含有してもよい。具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、シリカ粒子、アルミナ粒子、窒化ホウ素粒子などが挙げられる。
【０１１８】
電荷輸送層の平均膜厚は、５μｍ以上５０μｍ以下であることが好ましく、８μｍ以上４０μｍ以下であることがより好ましく、１０μｍ以上３０μｍ以下であることが特に好ましい。
【０１１９】
電荷輸送層は、上記各材料および溶剤を含有する電荷輸送層用塗布液を調製し、この塗膜を形成し、乾燥させることで形成することができる。塗布液に用いる溶剤としては、アルコール系溶剤、ケトン系溶剤、エーテル系溶剤、エステル系溶剤、芳香族炭化水素系溶剤が挙げられる。これらの溶剤の中でも、エーテル系溶剤または芳香族炭化水素系溶剤が好ましい。
【０１２０】
（２）単層型感光層
単層型感光層は、電荷発生物質、電荷輸送物質、樹脂および溶剤を含有する感光層用塗布液を調製し、この塗膜を形成し、乾燥させることで形成することができる。電荷発生物質、電荷輸送物質、樹脂としては、上記「（１）積層型感光層」における材料の例示と同様である。
【０１２１】
単層型感光層の平均膜厚は、５μｍ以上５０μｍ以下であることが好ましく、８μｍ以上４０μｍ以下であることがより好ましく、１０μｍ以上３０μｍ以下であることが特に好ましい。
【０１２２】
＜保護層＞
保護層は、上記のように保護層用塗布液を調製する工程、保護層用塗布液の塗膜を感光層上に形成する工程、該塗膜を硬化させることによって形成することができる。
【０１２３】
［プロセスカートリッジ、電子写真装置］
本発明のプロセスカートリッジは、本発明の電子写真感光体と、帯電手段、現像手段、およびクリーニング手段からなる群より選択される少なくとも１つの手段とを一体に支持し、電子写真装置の本体に着脱自在であることを特徴とする。
【０１２４】
また、本発明の電子写真装置は、本発明の電子写真感光体、帯電手段、露光手段、現像手段および転写手段からなる群より選択される少なくとも１つの手段を有することを特徴とする。
【０１２５】
図１に、電子写真装置の一例である、電子写真感光体を備えたプロセスカートリッジを有する電子写真画像形成装置の概略構成を示す。
【０１２６】
円筒状の電子写真感光体１は、筒内に設けられた軸２を中心に矢印方向に所定の周速度で回転駆動される。電子写真感光体１の表面は、帯電手段３により、正または負の所定電位に帯電される。なお、図においては、ローラ型帯電部材によるローラ帯電方式を示しているが、コロナ帯電方式、近接帯電方式、注入帯電方式などの帯電方式を採用してもよい。帯電された電子写真感光体１の表面には、露光手段（不図示）から露光光４が照射され、目的の画像情報に対応した静電潜像が形成される。電子写真感光体１の表面に形成された静電潜像は、現像手段５内に収容されたトナーで現像され、電子写真感光体１の表面にはトナー像が形成される。電子写真感光体１の表面に形成されたトナー像は、転写手段６により、転写材７に転写される。トナー像が転写された転写材７は、定着手段８へ搬送され、トナー像の定着処理を受け、電子写真装置の外へプリントアウトされる。電子写真装置は、転写後の電子写真感光体１の表面に残ったトナーなどの付着物を除去するための、クリーニング手段９を有していてもよい。また、クリーニング手段９を別途設けず、上記付着物を現像手段５などで除去する、所謂、クリーナーレスシステムを用いてもよい。電子写真装置は、電子写真感光体１の表面を、前露光手段（不図示）からの前露光光１０により除電処理する除電機構を有していてもよい。また、本発明のプロセスカートリッジ１１を電子写真装置の本体に着脱するために、レールなどの案内手段１２を設けてもよい。
【０１２７】
本発明の電子写真感光体は、レーザービームプリンター、ＬＥＤプリンター、複写機、ファクシミリ、および、これらの複合機などに用いることができる。
【実施例】
【０１２８】
以下、実施例および比較例を用いて本発明をさらに詳細に説明する。本発明は、その要旨を超えない限り、下記の実施例によって何ら限定されるものではない。なお、以下の実施例において、「部」とあるのは特に断りのない限り質量基準である。
【０１２９】
（実施例１）
直径３０ｍｍ、長さ３４０ｍｍ、肉厚１ｍｍのアルミニウムシリンダーを支持体（導電性支持体）とした。
【０１３０】
次に、酸化亜鉛粒子（比表面積：１５ｍ２／ｇ、平均粒子径７０ｎｍ）１００部をトルエン５００部と撹拌混合し、これにシランカップリング剤（ＫＢＭ５０３、信越化学工業社製）１．３部を添加し、２時間攪拌した。その後、トルエンを減圧留去して、１２０℃で３時間加熱乾燥し、表面処理された酸化亜鉛粒子を得た。
【０１３１】
次に、表面処理された酸化亜鉛粒子１１０部をテトラヒドロフラン５００部と撹拌混合し、アリザリン０．６部をテトラヒドロフラン５０部に溶解させた溶液を添加し、５０℃で５時間撹拌した。その後、減圧濾過によりアリザリンを付与させた酸化亜鉛粒子を濾別し、さらに６０℃で減圧乾燥を行い、アリザリンを付与させた酸化亜鉛粒子を得た。
【０１３２】
次に、アリザリンを付与させた酸化亜鉛粒子６０部と、ポリオール樹脂としてポリビニルブチラール樹脂（エスレックＢＭ−１、積水化学工業社製）１５部と、ブロック化イソシアネート（スミジュール３１７５、住化コベストロウレタン社製）１３．５部とを、メチルエチルケトン８５部に混合した液３８部と、メチルエチルケトン２５部とを混合し、直径１ｍｍφのガラスビーズを用いたサンドミル装置で２時間分散した。得られた分散液に触媒としてジオクチルスズジラウレート０．００５部、およびシリコーン樹脂粒子（トスパール１４５、ＧＥ東芝シリコーン社製）４０部を添加し、下引き層用塗布液を調製した。
【０１３３】
この下引き層用塗布液を上記アルミニウムシリンダー上に浸漬塗布して塗膜を形成し、得られた塗膜を４０分間１７０℃で乾燥させて、膜厚が２０μｍの下引き層を形成した。
【０１３４】
次に、電荷発生物質としてＣｕＫα特性Ｘ線回折のブラッグ角２θ±０．２°の７．３°、１６．０°、２４．９°、２８．０°の位置に回折ピークを有するヒドロキシガリウムフタロシアニンを用意した。このヒドロキシガリウムフタロシアニン１５部、塩化ビニル・酢酸ビニル共重合体樹脂（ＶＭＣＨ、日本ユニカー社製）１０部、およびｎ−酢酸ブチル２００部からなる混合物を、直径１ｍｍφのガラスビーズを用いたサンドミル装置で４時間分散した。得られた分散液にｎ−酢酸ブチル１７５部、メチルエチルケトン１８０部を加え、電荷発生層用塗布液を調製した。この電荷発生層用塗布液を下引き層上に浸漬塗布して塗膜を形成し、得られた塗膜を温度１００℃で５分間加熱乾燥することにより、膜厚が０．２μｍの電荷発生層を形成した。
【０１３５】
次に、電荷輸送物質としてＮ，Ｎ’−ジフェニル−Ｎ，Ｎ’−ビス（３−メチルフェニル）−［１，１’］ビフェニル−４，４’−ジアミン４５部、結着樹脂としてビスフェノールＺポリカーボネート樹脂（ＰＣＺ５００、粘度平均分子量５００００）５５部を、クロロベンゼン８００部に加えて溶解し、電荷輸送層用塗布液を調製した。この電荷輸送層用塗布液を電荷発生層上に浸漬塗布して塗膜を形成し、得られた塗膜を４５分間１３０℃で乾燥させることによって、膜厚２０μｍの電荷輸送層を形成した。
【０１３６】
次に、ポリテトラフルオロエチレン粒子（ルブロンＬ−２、ダイキン工業社製）６０部、フッ素原子含有樹脂（ＧＦ３００、東亞合成社製）３部、シクロペンタノール１４０部を混合した後、超高速分散機で分散し、保護層用分散液を調製した。次に、式（１）で示される化合物として例示化合物Ｎｏ．１−１を２１部、式（２）で示される化合物として例示化合物Ｎｏ．２−１５を４９部、重合開始剤（ＯＴａｚｏ−１５、大塚化学社製）１部をシクロペンタノール８０部に溶解した後、保護層用分散液１００部と混合し、保護層用塗布液を調製した。この保護層用塗布液を電荷輸送層上に浸漬塗布して塗膜を形成した。室温（２５℃）で３０分間風乾した後、酸素濃度２００ｐｐｍの窒素雰囲気下で４５分間１５０℃加熱することで塗膜を硬化させ、膜厚１５μｍの保護層を形成した。
【０１３７】
このようにして、電子写真感光体１を製造した。
【０１３８】
（実施例２）
保護層用塗布液中に含まれる式（２）で示される化合物を、例示化合物Ｎｏ．２−１５から例示化合物Ｎｏ．２−１７に変更すること以外は、実施例１と同様にして電子写真感光体を製造した。
【０１３９】
（実施例３）
保護層用塗布液中に含まれる式（１）で示される化合物を２１部から１４部に変更し、式（２）で示される化合物を４９部から５６部に変更すること以外は、実施例１と同様にして電子写真感光体を製造した。
【０１４０】
（実施例４）
保護層用塗布液中に含まれる式（１）で示される化合物を２１部から２８部に変更し、式（２）で示される化合物を４９部から４２部に変更すること以外は、実施例１と同様にして電子写真感光体を製造した。
【０１４１】
（実施例５）
保護層用塗布液中に含まれる式（１）で示される化合物を２１部から１３部に変更し、式（２）で示される化合物を４９部から５７部に変更すること以外は、実施例１と同様にして電子写真感光体を製造した。
【０１４２】
（実施例６）
保護層用塗布液中に含まれる式（１）で示される化合物を２１部から２９部に変更し、式（２）で示される化合物を４９部から４１部に変更すること以外は、実施例１と同様にして電子写真感光体を製造した。
【０１４３】
（実施例７）
保護層用塗布液中に含まれる式（１）で示される化合物を、例示化合物Ｎｏ．１−１から例示化合物Ｎｏ．１−４に変更すること以外は、実施例１と同様にして電子写真感光体を製造した。
【０１４４】
（実施例８）
保護層用塗布液中の保護層用分散液１００部を、シクロペンタノール２５部に変更すること以外は、実施例１と同様にして電子写真感光体を製造した。
【０１４５】
（実施例９）
保護層用塗布液中に含まれる式（１）で示される化合物を２１部から１３部に変更し、式（２）で示される化合物を４９部から５７部に変更すること以外は、実施例８と同様にして電子写真感光体を製造した。
【０１４６】
（実施例１０）
保護層用塗布液中に含まれる式（１）で示される化合物を２１部から２９部に変更し、式（２）で示される化合物を４９部から４１部に変更すること以外は、実施例８と同様にして電子写真感光体を製造した。
【０１４７】
（実施例１１）
保護層の膜厚を１５μｍから９μｍに変更すること以外は、実施例１と同様にして電子写真感光体を製造した。
【０１４８】
（実施例１２）
保護層の膜厚を１５μｍから２１μｍに変更すること以外は、実施例１と同様にして電子写真感光体を製造した。
【０１４９】
（実施例１３）
保護層の膜厚を１５μｍから９μｍに変更すること以外は、実施例９と同様にして電子写真感光体を製造した。
【０１５０】
（実施例１４）
保護層の膜厚を１５μｍから２１μｍに変更すること以外は、実施例１０と同様にして電子写真感光体を製造した。
【０１５１】
（実施例１５）
保護層用塗布液中に含まれる式（１）で示される化合物を、例示化合物Ｎｏ．１−１から例示化合物Ｎｏ．１−４に変更すること以外は、実施例１３と同様にして電子写真感光体を製造した。
【０１５２】
（実施例１６）
保護層用塗布液中に含まれる式（１）で示される化合物を、例示化合物Ｎｏ．１−１から例示化合物Ｎｏ．１−４に変更すること以外は、実施例１４と同様にして電子写真感光体を製造した。
【０１５３】
（実施例１７）
保護層用塗布液中に含まれる式（２）で示される化合物を、例示化合物Ｎｏ．２−１５から例示化合物Ｎｏ．２−１７に変更すること以外は、実施例１５と同様にして電子写真感光体を製造した。
【０１５４】
（実施例１８）
保護層用塗布液中に含まれる式（２）で示される化合物を、例示化合物Ｎｏ．２−１５から例示化合物Ｎｏ．２−１７に変更すること以外は、実施例１６と同様にして電子写真感光体を製造した。
【０１５５】
（比較例１）
保護層用塗布液中に、式（１）で示される化合物を用いないこと以外は、実施例１と同様にして電子写真感光体を製造した。
（比較例２）
保護層用塗布液中に含まれる式（１）で示される化合物を、下記式（Ｃ−１）で示される化合物に変更すること以外は、実施例１と同様にして電子写真感光体を製造した。
【０１５６】
【化２１】
2020140047.tif 000023
【０１５７】
［評価］
各実施例および比較例で製造した電子写真感光体を、評価装置として電子写真装置（複写機）（商品名：ｉＲ−ＡＤＶ  Ｃ５２５５、キヤノン（株）製）の改造機のシアンステーションに装着した。以下に示す条件で環境変動の評価を行った。
【０１５８】
〈環境変動評価〉
３０℃８０％ＲＨの高温高湿環境、１５℃５％ＲＨの低温低湿環境において、それぞれ、Ａ４横サイズ紙にて、画像比率１％のテストチャートを用いて１０００枚連続の画像形成を行い、電子写真感光体の電位変動を調べた。像露光部ＶＬの「１０００枚後の電位−初期の電位」の値をΔＶＬとした。
【０１５９】
次に、高温高湿環境におけるΔＶＬをΔＶＬ（ＨＨ）、低温低湿環境におけるΔＶＬをΔＶＬ（ＬＬ）として、「ΔＶＬ（ＨＨ）−ΔＶＬ（ＬＬ）」の値を環境変動の結果として、算出した。
【０１６０】
本発明において、環境変動（ΔＶＬ（ＨＨ）−ΔＶＬ（ＬＬ））が１０Ｖ未満であり、ΔＶＬ（ＨＨ）およびΔＶＬ（ＬＬ）がそれぞれ３０Ｖ未満であると、電子写真感光体の特性として問題がないと判断した。
【０１６１】
【表１】
2020140047.tif 000024
【０１６２】
評価の結果、実施例においては、繰り返し使用時の環境変動が十分に抑制できており、問題がなかった。比較例においては、繰り返し使用時の環境変動に問題があった。
【符号の説明】
【０１６３】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
２１  支持体
２２  下引き層
２３  電荷発生層
２４  電荷輸送層
２５  保護層（表面層）
【図１】
2020140047.tif 000035
【図２】
2020140047.tif 000036